(57)【要約】      （修正有）【課題】コンクリートに対して取り付けやすく、全体的な施工の作業性の向上を期待できるアンカープレート及びアンカープレートの固定方法を提供する。【解決手段】平坦状の底部１と、底部１の中央から立ち上がって内周にねじ切りされた円筒部２と、底部１の周縁から立ち上がった外壁部３と、円筒部２から外壁部３に渡って底部２から立ち上がった補強壁部４とを備えている。外壁部３が、平面部３１及び角部３２を有するように平面視で正方形状に形成され、補強壁部４が、円筒部２から平面部３１及び角部３２に向かって放射状に形成されている。【選択図】図１
2020204378.tif 000002
【特許請求の範囲】
【請求項１】
平坦状の底部と、
前記底部の中央から立ち上がって内周にねじ切りされた円筒部と、
前記底部の周縁から立ち上がった外壁部と、
前記円筒部から前記外壁部に渡って前記底部から立ち上がった補強壁部と、
を備えたことを特徴とするアンカープレート。
【請求項２】
前記外壁部が、平面部及び角部を有するように平面視で略正方形状に形成され、
前記補強壁部が、前記円筒部から前記平面部及び／又は前記角部に向かって放射状に形成されている
ことを特徴とする請求項１に記載のアンカープレート。
【請求項３】
前記外壁部が、平面視で略円形状に形成され、
前記補強壁部が、前記円筒部から前記外壁部の内壁面に向かって放射状に形成されている
ことを特徴とする請求項１に記載のアンカープレート。
【請求項４】
接着剤を介して貼り付いた下地材に対して１．０Ｎ／ｍｍ２以上の接着強度を有する
ことを特徴とする請求項１乃至３のいずれか一項に記載のアンカープレート。
【請求項５】
前記接着剤が、変成シリコーン樹脂製である
ことを特徴とする請求項１乃至４のいずれか一項に記載のアンカープレート。
【請求項６】
請求項１乃至５のいずれか一項に記載のアンカープレートを下地材に固定する方法であって、
前記底部の裏面と前記下地材とを前記接着剤で貼り合わせ、
２３℃、５０％ＲＨ環境下で１週間養生した後の前記アンカープレートに加わった３ｍｍ／ｍｉｎの外力に対して１．０Ｎ／ｍｍ２以上で接着させる
ことを特徴とするアンカープレートの固定方法。
【請求項７】
前記外力が、前記下地材に対して略垂直な前記円筒部にネジ止めしたボルトを垂直方向に引っ張る力又は前記下地材に対して略水平な前記円筒部にネジ止めしたボルトの根本を垂直方向から押す力である
ことを特徴とする請求項６に記載のアンカープレートの固定方法。
【発明の詳細な説明】
【技術分野】
【０００１】
本発明は、例えばプレキャストコンクリート（以下、「ＰＣ」ともいう。）に設置する天井を吊るためのアンカーボルトを固定するアンカープレート及びアンカープレートの固定方法に関する。
【背景技術】
【０００２】
従来から、集合住宅等の建築物では、ＰＣ等のコンクリートに柱・スラブ等の構造体や天井等の非構造部材を設置するために、所定の長さで突出するようにアンカーボルトをコンクリートに固定していた。一般的に、アンカーボルトは、仮設した金属製のアンカープレートにボルトを締め付けて固定したり、コンクリートに直接突き刺したりしていた。
【０００３】
また、アンカープレートを仮設する場合、それぞれの高さが異なると、アンカーボルトの突出している部分の長さがばらつくおそれもあった。そこで、レーザーによりアンカープレートの高さをアンカーボルト毎に調整し、一連の高さ調整及び固定を行う技術に関して開示されている（特許文献１参照。）。また、天井に伴う配線及び配管の支持具を天井に接着する工法も開示されている（特許文献２参照。）。
【先行技術文献】
【特許文献】
【０００４】
【特許文献１】特開２０１１−１０６２２８号公報
【特許文献２】特許第４７８０７３１号公報
【発明の概要】
【発明が解決しようとする課題】
【０００５】
しかしながら、前述した公知の技術は、アンカープレートの設置そのものの作業性を改善するものではない。換言すれば、従来のアンカープレートに伴う型枠等への仮設が不要になれば、高さ調整等の作業も不要となるため、作業性のさらなる向上が期待できる。また、コンクリートに直接刺さなくてもアンカーボルトを固定できれば、コンクリートのみならず、コンクリートに埋設された鋼線や配管等の破損を回避することもできる。
【０００６】
特に、コンクリートに対して天井を宙吊りするためにアンカーボルトをコンクリートに固定する場合、コンクリートにアンカープレートを手間なく固定できれば、作業性の向上は明らかである。また、コンクリートの打設前の設置が必要な打ち込み式のアンカーボルトは、内装の天井やハンガードア等に利用されているものの、打ち忘れ・打ち間違い・倒れ・埋没等の事象が生じたり、間取り変更により使えなくなったりすることがあり、アンカーボルトの打ち直しが生じることもあった。打ち込み式のアンカーボルトの利用例としては、天井材（１６．１４ｋｇ）、ウォールドア（２５ｋｇ）、３連ハンガードア（７５ｋｇ）、３連アルミフレームドア（１２０ｋｇ）、及びキッチン吊戸棚（１５０ｋｇ／ｍ２×積載面積）である。
【０００７】
そのような観点から、発明者は、素材、形状、及びコンクリートに対する固定方法を見直し、従来のアンカープレートに伴う課題を解決する新たなアンカープレートの着想に辿り着いた。すなわち、天井用のアンカープレートにより、後施工するアンカーボルトを削除し、上記事象のみならず、工程管理の円滑化を目指すものである。さらに、設計変更に伴う工事や、居室の引渡し後のアフター補修工事、及び管理規約など制約の多いリフォーム工事での対応力の向上を狙うものである。また、上記工事にて生じがちな騒音の回避も期待できる。
【０００８】
そこで、本発明の目的は、コンクリートに対して取り付けやすく、全体的な施工の作業性の向上を期待できるアンカープレート及びアンカープレートの固定方法に関する。
【課題を解決するための手段】
【０００９】
すなわち、本発明は、熱可塑性樹脂製や金属製のアンカープレートであって、平坦状の底部と、上記底部の中央から立ち上がって内周にねじ切りされた円筒部と、上記底部の周縁から立ち上がった外壁部と、上記円筒部から上記外壁部に渡って上記底部から立ち上がった補強壁部と、を備えたことを特徴とする。
【００１０】
上記外壁部が、平面部及び角部を有するように平面視で略正方形状に形成され、上記補強壁部が、上記円筒部から上記平面部及び／又は上記角部に向かって放射状に形成されていることが望ましい。
また、上記外壁部が、平面視で略円形状に形成され、前記補強壁部が、前記円筒部から前記外壁部の内壁面に向かって放射状に形成されていることが望ましい。
【００１１】
接着剤を介して貼り付いた下地材に対して１．０Ｎ／ｍｍ２以上の接着強度を有することが望ましい。
【００１２】
上記接着剤が、変成シリコーン樹脂製であることが望ましい。
【００１３】
上記接着剤が、変成シリコーンを３０〜４０重量％、無機質充填材を６０〜７０重量％、シリカを０．１〜１重量％、すず及びすず化合物を０．１〜５重量％、含有していることが望ましい。
【００１４】
また、本発明は、アンカープレートを下地材に固定する方法であって、上記底部の裏面と上記下地材とを上記接着剤で貼り合わせ、２３℃、５０％ＲＨ環境下で１週間養生した後の上記アンカープレートに加わった３ｍｍ／ｍｉｎの外力に対して１．０Ｎ／ｍｍ２以上で接着させることを特徴とする。
【００１５】
上記外力が、上記下地材に対して略垂直な上記円筒部にネジ止めしたボルトを垂直方向に引っ張る力又は上記下地材に対して略水平な上記円筒部にネジ止めしたボルトの根本を垂直方向から押す力であることが望ましい。
【発明の効果】
【００１６】
本発明におけるアンカープレートによれば、コンクリートに対して取り付けやすく、全体的な施工の作業性の向上を期待できる。
【図面の簡単な説明】
【００１７】
【図１】本発明の一実施形態におけるアンカープレートの（ａ）平面図、（ｂ）正面図である。
【図２】上記アンカープレートの底面図である。
【図３】上記アンカープレートの右側面図である。
【図４】上記アンカープレートの（ａ）平面図におけるＡ−Ａ端面図である。
【図５】上記アンカープレートの（ａ）平面図におけるＣ−Ｃ部分におけるＢ−Ｂ端面図である。
【図６】本発明の一実施形態における別のアンカープレートの（ａ）平面図、（ｂ）底面図である。
【発明を実施するための形態】
【００１８】
以下、図１を参照しつつ、本発明の一実施形態におけるアンカープレートの構造及び固定方法について説明する。
これらの図において、複数個存在する同一の部位については、一つの部位のみに符番した部分もある。説明の便宜上、所定の部位やこの引き出し線をかくれ線（破線）や想像線（二点鎖線）で示し、断面部分をハッチングで示した部分もある。図２〜図５は、アンカープレートの形状をより明確にするために図１を補足するものである。
【００１９】
図１に示すアンカープレートＰは熱可塑性樹脂製で、例えば、ＰＶＣ(ポリ塩化ビニル)・ＰＣ（ポリカーボネート）・ＰＭＭＡ(アクリル)・ＰＥ(ポリエチレン)・ＰＰ(ポリプロピレン)・ＰＳ(ポリスチレン)・ＡＢＳ(アクリロ二トリル・ブタジエン・スチレン)・ＡＳ(アクリロニトリル・スチレン)・ＰＢＴ(ポリブチレンテレフタレート)・ＰＥＴ(ポリエチレンテレフタラート)・ＣＦ（カーボンファイバー）で形成されている。これによれば、金属製に比べて軽量化が期待できる。また、ＰＣ（ポリカーボネート）等の透明素材の場合、貼り付け時に接着剤の充填状況を目視できるため、所望の接着度合いを得られる。
なお、アンカープレートＰは、アクリル板を上述の形状に切削して肉抜きしたものや上述の形状にインジェクション等で成型したものが該当し、所望の剛性を有する限り成形方法に限定はない。
【００２０】
図１に示すとおり、アンカープレートＰは、平坦状の底部１と、底部１の中央から立ち上がって内周にねじ切りされた円筒部２と、底部１の周縁から立ち上がった外壁部３と、円筒部２から外壁部３に渡って底部２から立ち上がった補強壁部４とを備えている。底部１の裏面は、アンカープレートＰの成型時に熱可塑性樹脂を注入するインジェクションの当接にて形成された凹部１１を有する。外壁部３が、平面部３１及び角部３２を有するように平面視で正方形状に形成され、補強壁部４が、円筒部２から平面部３１及び角部３２に向かって放射状に形成されている。これによれば、さらなる軽量化のみならず、所望の剛性を得ることができる。円筒部２は、接着強度を保つと共に、接着剤が円筒部２に侵入してボルトの可動障害を回避するため、底部１を貫通していない。
なお、底部１及び外壁部３は、平面視で長方形や円形に形成されていてもよい。凹部１１の深さ及び径は、底部１と下地材との所望の接着強度を発現できれば、いずれでもよい。
【００２１】
アンカープレートＰは、接着剤を介して貼り付いた下地材に対して１．０Ｎ／ｍｍ２以上の接着強度を有する。
接着剤としては、例えば、変成シリコーン樹脂製が該当し、詳細には、変成シリコーンを３０〜４０重量％、無機質充填材を６０〜７０重量％、シリカを０．１〜１重量％、すず及びすず化合物を０．１〜５重量％、含有しているものが該当する。
下地材としては、例えば、コンクリートやデッキスラブが該当し、コンクリートの場合、標準的なもの、目違いが生じているもの、ジャンカ補修済みのもの、表面に所定の塗膜材が施されたものも含む。
接着強度が１．０Ｎ／ｍｍ２より低いと、接着力が弱すぎてコンクリートから剥がれるおそれがある。
【００２２】
アンカープレートＰを下地材に固定する方法としては、底部１の裏面と下地材とを接着剤で貼り合わせ、２３℃、５０％ＲＨ環境下で１週間養生した後のアンカープレートＰに加わった３ｍｍ／ｍｉｎの外力に対して１．０Ｎ／ｍｍ２以上で接着させる。
外力とは、下地材に対して略垂直な円筒部２にネジ止めしたボルトを垂直方向に引っ張る力又は下地材に対して略水平な円筒部２にネジ止めしたボルトの根本を垂直方向から押す力が該当する。
【実施例】
【００２３】
次に、下地材に対するアンカープレートの接着強度試験に関して説明する。
【００２４】
≪試験の前提≫
下地材に塗布した接着剤に対してアンカープレートを貼り合せ、２３℃５０％ＲＨ環境下で１週間養生したものを試験体とする。接着剤としては、変成シリコーンを３０〜４０重量％、無機質充填材を６０〜７０重量％、シリカを０．１〜１重量％、すず及びすず化合物を０．１〜５重量％、含有しているものを用いる。アンカープレートは、４０ｍｍ×４０ｍｍ×１０ｍｍで、中央に３／８タップ（半貫通）中央にボルト接合用のタップ部を有する。
【００２５】
≪平面引張試験≫
○内容
養生後、試験体であるアンカープレートの円筒部のネジ穴に六角ナットを２つ取り付けたボルトを締め付けた後に半周分緩め、六角ナットを試験機で固定して垂直方向から引張速度３ｍｍ／ｍｉｎで引っ張った。
○下地材
コンクリート：標準、目違い（３ｍｍ）、ジャンカ補修済み（日本化成社製ポリマーミックス＃３０）、塗膜付き（日本スタッコ社製Ｎｅｗベランコート）
デッキスラブ：モルタルにて裏打ち
【００２６】
≪せん断引張試験≫
○内容
養生後、試験体であるアンカープレートの円筒部のネジ穴に根本まで六角ナットを取り付けたボルトを締め付けた状態で、ボルトが略水平になるように試験体の向きを変え、上記ボルトの根本に垂直方向からせん断速度３ｍｍ／ｍｉｎで押した。
○下地材
コンクリート：標準、ジャンカ補修済み（日本化成社製ポリマーミックス＃３０）
【００２７】
≪試験結果≫
【表１】
2020204378.tif 000003
【表２】
2020204378.tif 000004
【００２８】
表１は、平面引張試験の結果を示す。標準のコンクリートでは、最も高い１．５４Ｎ／ｍｍ２の接着強度を得られた。一方、目違いのコンクリートでは、最も低い１．０１Ｎ／ｍｍ２の接着強度を得られた。一般的に、平面引張試験では接着剤の厚みが増加するほど接着強度が低下する傾向があることに鑑みれば、標準のコンクリートより目違いのコンクリートのほうが接着剤の厚みが増したため、接着強度が低下した可能性がある。また、ジャンカ補修済みのコンクリートでは、標準のコンクリートより低い１．３５Ｎ／ｍｍ２の接着強度を得られ、下地材の界面破壊も見られた。これは、補修に使用されているポリマーセメントモルタルに含まれる成分が界面へ移行し、接着性に影響を与えた可能性がある。塗膜付きのコンクリート及びデッキスラブでは、標準のコンクリートよりやや劣る１．４４Ｎ／ｍｍ２及び１．３０Ｎ／ｍｍ２の接着強度を得られた。
【００２９】
表２は、せん断試験の結果を示す。標準のコンクリートでは１．５４Ｎ／ｍｍ２、ジャンカ補修済みのコンクリートでは１．３７Ｎ／ｍｍ２の接着強度を得られ、これらの要因は平面引張試験の結果の要因と同様と考えられる。
【００３０】
なお、アンカープレートの四隅と下地材との間に所定の厚みのスペーサーを挿入して上記平面引張試験を行ったところ、スペーサーが厚いほど接着強度が低下したが、最大２．０ｍｍのスペーサーでも１．３２Ｎ／ｍｍ２の接着強度を得られた。
【００３１】
このようなアンカープレート及びアンカープレートの固定方法によれば、無駄なインサートの削除や後施工アンカーによる対応等の施工性に関する改善、インサートによるコンクリート欠損の低減、新築及び既築における間取り変更の対応負荷の軽減、穿孔作業による騒音や躯体の負荷等のリフォームに関する課題であるアンカー設置対応における効果を期待できる。
【００３２】
なお、図６に示すアンカープレートは、図１〜図５に示すアンカープレートと比べて、平面視の形状が異なる以外、同等又は近似の作用及び効果を奏することにつき、詳細な説明は省略する。
【符号の説明】
【００３３】
Ｐ            アンカープレート
１            底部
１１          凹部
２            円筒部
３            外壁
３１          平面部
３２          角部
４            補強壁部
【図１】
2020204378.tif 000005
【図２】
2020204378.tif 000006
【図３】
2020204378.tif 000007
【図４】
2020204378.tif 000008
【図５】
2020204378.tif 000009
【図６】
2020204378.tif 000010